(57)【特許請求の範囲】
【請求項１】
複数の像担持体と、
この複数の像担持体の各々に、酸価が５〜３０ＫＯＨｍｇ／ｇであり、ガラス転移点が４５〜６５℃である線状ポリエステル樹脂及び、（式１）に代表される（式２）、（式３）、（式４）、（式５）、（式６）のホウ素（Ｂ）系化合物または、（式７）で表されるサリチル酸誘導体のジルコニウム錯体からなるトナー帯電制御材並びに、着色剤を含有するトナー母粒子の表面積（Ａ）と、前記トナー母粒子表面に添加され、少なくともシリカ（ＳｉＯ2）を含有する無機酸化物からなり、シリカ（ＳｉＯ2）の総投影面積（Ｃ）と、シリカ以外の無機酸化物の総投影面積（Ｄ）が、７０％≦Ｃ／Ａ≦１００％、５％≦Ｄ／Ａ≦５０％であり、直径５０ｎｍ以下の外部添加剤の総投影面積（Ｂ）が、７５％≦Ｂ／Ａ≦１５０％である二成分現像剤用トナーにて、各々色の異なる現像画像を形成する複数の画像形成手段と、
前記複数の像担持体上の前記各々色の異なる現像画像を被転写媒体に多重転写する転写手段と、
前記被転写媒体に多重転写された前記各々色の異なる現像画像を定着する定着手段と、を具備する事を特徴とするカラー画像形成装置。
但し、（式１）は、
【化１】
0004132444.tif 000010
（式２）、（式３）、（式４）、（式５）及び（式６）は、
【化２】
0004132444.tif 000011
（式７）は、
【化３】
0004132444.tif 000012
【発明の詳細な説明】
【０００１】
【発明の属する技術分野】
本発明は、プリンタや電子写真装置等において二成分現像剤用トナーを用いてカラー画像を得るカラー画像形成装置に関する。
【０００２】
【従来の技術】
プリンタや複写機等画像形成装置において、例えば４連タンデム方式にて被転写体であるシート紙やＯＨＰ用のフィルム上に、複数色のトナー像を重ねた後に定着を行いフルカラー画像を得るカラー画像形成装置にあっては、良好な色再現性を得ると共に、繰り返し画像形成時にも安定した現像画像を得ることが求められている。
【０００３】
この様なフルカラーのカラー画像形成装置の現像装置にあっては、その現像方式を一成分磁性方式とすると、暗黒色に着色している磁性粉を含有するトナーを用いなければならない事から色再現性に劣るという問題を生じていた。また一成分非磁性方式とすると、トナー核に磁性粉を有しないものの、トナー帯電を現像スリーブとブレード間での摺接により行いトナーに帯電性を付与する事から、柔らかく色再現性に優れた特性を有するシャープメルトの樹脂を使用すると、現像スリーブ及びブレードにトナーの固着を生じてしまうという問題を生じていた。このため、従来は磁気ブラシ現像装置によりトナー及びキャリアからなる二成分現像剤にて現像を行う二成分現像方式が一般に採用されている。
【０００４】
そしてこのような二成分現像方式に用いられるトナーの原材料としては、色再現性の観点あるいはＯＨＰシートに画像形成した場合の透明性の観点から、シャープメルトの樹脂が要求されており、従来、トナー母粒子の主成分には、シャープメルトの代表的な樹脂である線状ポリエステルが用いられてこの線状ポリエステルに着色剤や帯電制御剤を含有させていた。
【０００５】
【発明が解決しようとする課題】
しかしながら樹脂として線状ポリエステルを用いた上記トナー母粒子は、シャープメルト特性を有し色再現性、透明性に優れるものの、柔らかいため、流動性あるいは耐ケーキング性に劣り、繰り返しの画像形成時に現像濃度の低下を来たしあるいはかぶりを生じる等の画質低下を招く、一方、定着性やクリーニング性を損ない、定着時、ヒートローラへのオフセットを生じ易く、オフセット防止のために塗布されるオイルにより画質を損ないあるいは、クリーニング不良により感光体ドラムの汚損を生じるという問題を生じていた。更に、線状ポリエステルはその酸価が低い事から、繰り返し画像により帯電能が低下され、画像形成を繰り返す間に帯電不足を来たし、かぶりを生じたりあるいはトナー飛散により周囲を汚損するという問題も生じていた。
【０００６】
そこで本発明は上記課題を除去するもので、フルカラー画像において良好な色再現性及び透明性を得られる線状ポリエステルを主成分とするトナーの、流動性あるいは耐ケーキング性を損なうことなく、良好な定着性及びクリーニング性を得られると共に、繰り返し画像形成時におけるトナー不足や帯電性の低下を生じる事も無く十分な画像濃度を得られ、又かぶりを生じたり、周囲へのトナー飛散を生じることなく良好なフルカラー画像を得る事が出来るカラー画像形成装置を提供することを目的とする。
【０００７】
【課題を解決するための手段】
本発明は上記課題を解決するための手段として、  複数の像担持体と、この複数の像担持体の各々に、酸価が５〜３０ＫＯＨｍｇ／ｇであり、ガラス転移点が４５〜６５℃である線状ポリエステル樹脂及び、（式１）に代表される（式２）、（式３）、（式４）、（式５）、（式６）のホウ素（Ｂ）系化合物または、（式７）で表されるサリチル酸誘導体のジルコニウム錯体からなるトナー帯電制御材並びに、着色剤を含有するトナー母粒子の表面積（Ａ）と、前記トナー母粒子表面に添加され、少なくともシリカ（ＳｉＯ2）を含有する無機酸化物からなり、シリカ（ＳｉＯ2）の総投影面積（Ｃ）と、シリカ以外の無機酸化物の総投影面積（Ｄ）が、７０％≦Ｃ／Ａ≦１００％、５％≦Ｄ／Ａ≦５０％であり、直径５０ｎｍ以下の外部添加剤の総投影面積（Ｂ）が、７５％≦Ｂ／Ａ≦１５０％である二成分現像剤用トナーにて、各々色の異なる現像画像を形成する複数の画像形成手段と、前記複数の像担持体上の前記各々色の異なる現像画像を被転写媒体に多重転写する転写手段と、前記被転写媒体に多重転写された前記各々色の異なる現像画像を定着する定着手段とを設けるものである。
但し、（式１）は、
【化４】
0004132444.tif 000002
（式２）、（式３）、（式４）、（式５）及び（式６）は、
【化５】
0004132444.tif 000003
（式７）は、
【化６】
0004132444.tif 000004
【０００９】
これにより本発明はシャープメルトで色再現性、透明性の良い線状ポリエステルを主成分とするトナー母粒子の、流動性や帯電性、耐ケーキング性を高め、良好な定着性及びクリーニング性を得られる事から、画質の向上を図れると共に、繰り返しの画像形成にかかわらず帯電性を損なうこともなく、十分な画像濃度を有しかつかぶりの無い良質な画像を得るものである。
【００１０】
【発明の実施の形態】
以下本発明を図１及び図２に示す第１の実施の形態を参照して説明する。図１は、カラー画像形成装置であるレーザ露光式４連タンデムのカラー複写機の画像形成部１０を示す構成図であり、転写ベルト１１に沿って、像担持体である感光体ドラム１２ａ〜１２ｄにイエロー（Ｙ）、マゼンタ（Ｍ）、シアン（Ｃ）、ブラック（ＢＫ）の各二成分現像剤を用いてトナー画像形成を行う第１乃至第４の画像形成手段１３ａ〜１３ｄが並列配置されている。各感光体ドラム１２ａ〜１２ｄ周囲にはその矢印ｒ方向の回転方向に沿って感光体ドラム１２ａ〜１２ｄを一様に所定の電位に帯電させる帯電装置１４ａ〜１４ｄ、感光体ドラム１２ａ〜１２ｄ上の露光部１６ａ〜１６ｄに黄色、赤色、青色及び黒色に分光された原稿画像情報を露光して静電潜像を形成する露光装置（図示せず）が設けられている。
【００１１】
更に感光体ドラム１２ａ〜１２ｄの回転方向下流にはそれぞれイエロー（Ｙ）、マゼンタ（Ｍ）、シアン（Ｃ）、ブラック（ＢＫ）の二成分現像剤にて現像を行う二成分現像方式の現像装置１７ａ〜１７ｄが設けられている。現像装置１７ａ〜１７ｄは、後述するトナー及び絶縁性樹脂で被覆された磁性粒子からなるキャリアとを所定の割合で混合してなる二成分現像剤を収納し、二成分現像剤にて現像ローラ４７ａ〜４７ｄ上に磁気ブラシを形成し、対向した静電潜像を有する感光体ドラム１２ａ〜１２ｄに接触させ、静電潜像を現像し顕像化する。
【００１２】
現像ローラ４７ａ〜４７ｄには、図示しない現像バイアス電圧発生回路を介して、例えば−３００〜−６００Ｖの直流電圧に，周波数１〜１０ｋＨｚ、波形のピーク電圧０．５〜３ｋＶの交番電界を重畳した現像バイアス電圧が印加されている。又現像ローラ４７ａ〜４７ｄの外周面を形成する非磁性のスリーブの表面と感光体ドラム１２ａ〜１２ｄ表面の感光層との間の距離を一定に保持するため、現像ローラ４７ａ〜４７ｄあるいは感光体ドラム１２ａ〜１２ｄのいずれかの長手方向の両端部に、両者の距離を一定に維持する為の、ガイドローラ（図示せず）を設ける等している。
【００１３】
このときの現像ローラ４７ａ〜４７ｄ表面と感光体ドラム１２ａ〜１２ｄ表面の距離としては、０．１〜１ｍｍが望ましい。０．１ｍｍ未満になると現像ローラ４７ａ〜４７ｄ及び感光体ドラム１２ａ〜１２ｄ間にキャリアが詰まるおそれがあり、現像ローラ４７ａ〜４７ｄや感光体ドラム１２ａ〜１２ｄ表面を損傷し、画像に悪影響を及ぼす一方、１ｍｍを超えるとトナーが飛散しやすくなり、画像汚れや周辺装置の汚損を発生するおそれがある。
【００１４】
感光体ドラム１２ａ〜１２ｄ周囲の現像装置１７ａ〜１７ｄの下流には、転写ベルト１１裏面に転写電荷を付与する給電ローラ１８ａ〜１８ｄ、クリ−ニング装置２０ａ〜２０ｄ及び、除電ランプ２２ａ〜２２ｄが設けられている。ここで転写ベルト１１は、厚さ８５〜１５０μｍのポリアミドあるいは変成ポリアミド等のフィルムからなり、体積抵抗１０12Ω・ｃｍの半導電性を示す環状ベルトからなり、転写ベルト１１を所定の速度で矢印ｓ方向に回動させる駆動ローラ１１ａ及びテンションローラ１１ｂに担持されている。
【００１５】
給電ローラ１８ａ〜１８ｄ  は、例えば転写ベルト１１の下流に向かうに従い順次高くなる＋８００〜＋３０００Ｖの転写バイアスを印加する様に設定されている。従って被転写体であるシート紙等は、転写ベルト１１により矢印ｓ方向に搬送される間、転写ベルト１１を介しシート紙裏側から順次感光体ドラム１２ａ〜１２ｄに電荷が付与され、感光体ドラム１２ａ〜１２ｄ上のイエロー（Ｙ）、マゼンタ（Ｍ）、シアン（Ｃ）、ブラック（ＢＫ）のトナー像を多重転写される。
【００１６】
画像形成部１０の上流には被転写体であるシート紙ＰやＯＨＰシート等を収容する給紙カセット装置（図示せず）等及び、給紙カセット装置からシート紙等を取り出しレジストローラ（図示せず）を経てシート紙先端を感光体ドラム１２ａ上に形成されるトナー像先端と一致するようタイミングをとって、転写ベルト１１側に給紙する給紙手段（図示せず）が設けられている。画像形成装置１０下流には一対の定着ローラ３０、排紙トレイ（図示せず）が設けられトナー像を多重転写されたシート紙を加熱定着し画像完成後、排紙トレイ上に排紙される。
【００１７】
定着ローラ３０のヒートローラ３０ａは、シリコーンゴムに含フッ素樹脂による被覆を施してある。シリコーンゴムとしては硬度１０〜４０度で、被覆剤の厚みは１０〜５０μｍのパーフルオロアルコキシアルカン樹脂（ＰＦＡ）、ポリテトラフルオロエチレン（ＰＴＦＥ）を用いることが好ましい。このとき、シリコーンゴムには硬度を制御するため可塑剤を含有していてもよい。又、プレスローラ３０ｂは硬度２０〜６０度のシリコーンゴムで構成されており、硬度はヒートローラより柔らかくする必要がある。堅い場合、プレスローラ３０ｂに巻き付き、紙ジャムの発生原因となる。又、ヒートローラ３０ａ、プレスローラ３０ｂのには、付着物を防止するためオイルを塗布する等してもよい。
【００１８】
次に上記画像形成部１０に搭載される二成分現像方式の現像装置１７ａ〜１７ｄに用いられる二成分現像剤のトナーについて詳述する。現像装置１７ａ〜１７ｄに用いられるトナー５０は、良好な色再現性及び透明性を得るよう定着時にシャープメルトが可能な、酸価が５〜３０ＫＯＨｍｇ／ｇでガラス転移点が４５〜６５℃の線状ポリエステルからなる樹脂と着色剤を含有し、更にトナー帯電制御剤やワックス等を含有した微粒子であるトナー母粒子６０及び、トナー母粒子６０の流動性を向上し、又帯電性を保持させるためトナー母粒子６０表面に添加されるシリカ（ＳｉＯ２）を含む無機酸化物からなる直径５０ｎｍ以下の超微粒子である外部添加剤７０からなっている。
【００１９】
ここで線状ポリエステルは、酸価が５ＫＯＨｍｇ／ｇ未満であると、樹脂の帯電性が弱くなると共に着色剤、帯電制御剤等の外部添加剤との相溶性が悪くなり、分散性が悪化して色再現性の低下、帯電性の低下をもたらす。一方酸価が３０ＫＯＨｍｇ／ｇを超えると、樹脂そのものの帯電性が強くなるものの、湿度が高い状態では帯電量が低下する等、トナーの帯電制御が難しくなる。
【００２０】
又線状ポリエステルは、ガラス転移点が４５℃未満であると、トナー保管時にケーキングをおこし、固まる問題が発生する。一方ガラス転移点が６５℃を超えると、定着時にシャープメルトせずにフルカラー複写時の色再現性、透明性に問題を生じる。ガラス転移点は示差熱天秤のエネルギー変化で測定する等、一般的な方法で測定が可能である。尚、線状ポリエステル樹脂は通常の方法にて合成可能であり、具体的には反応温度（１７０〜２５０℃）、反応圧力（５ｍｍＨｇ〜常圧）にて反応を行い、上記所定の物性になった時点で反応を終了すればよい。トナー帯電制御剤としては画質に影響を与えない化合物であれば良く、例えば（式１）に代表されるホウ素（Ｂ）系化合物が挙げられる。代表的なホウ素（Ｂ）系化合物（１）〜（５）を（式２）〜（式６）に示す。更にホウ素（Ｂ）系化合物以外にも（式７）に示すサリチル酸誘導体等を用いる等可能である。
【化７】
0004132444.tif 000005
【化８】
0004132444.tif 000006
【化９】
0004132444.tif 000007
更にトナー母粒子６０に含有される着色剤も種々使用可能であり、例えばイエロー（Ｙ）着色剤は、顔料としてはナフトールイエローＳ等のニトロ系顔料、ハンザイエロー５Ｇ、ハンザイエロー３Ｇ、ハンザイエローＧ、ベンジジンイエローＧＲ、ベンジジンイエローＧ、バルカンファストイエロー５Ｇなどのアゾ系顔料または黄色酸化鉄、黄土等の無機顔料などが挙げられる。又染料としてはカラーインデックスに記されているＣ．Ｉ．ソルベントイエロー２、Ｃ．Ｉ．ソルベントイエロー６、Ｃ．Ｉ．ソルベントイエロー１４、Ｃ．Ｉ．ソルベントイエロー１５、Ｃ．Ｉ．ソルベントイエロー１６、Ｃ．Ｉ．ソルベントイエロー１９、Ｃ．Ｉ．ソルベントイエロー２１等の油溶性染料がある。
【００２１】
マゼンタ（Ｍ）着色剤は、顔料としては、Ｃ．Ｉ．ピグメント１２２、Ｃ．Ｉ．ピグメントバイオレット１９などのキナクリドン系顔料、ローダミン６Ｇレーキ、ローダミンＢレーキ、Ｃ．Ｉ．ピグメントレッド８１などのローダミン系顔料、Ｃ．Ｉ．ピグメントレッド８７、Ｃ．Ｉ．バイオレット１、Ｃ．Ｉ．ピグメントバイオレット３８などのチオインジゴ顔料、ブリリアントカーミン６Ｂ、リソールルビンＧＫなどのアゾ顔料等があり、染料として、Ｃ．Ｉ．ソルベントレッド１９、Ｃ．Ｉ．ソルベントレッド４９、Ｃ．Ｉ．ソルベントレッド５２などの油溶性染料がある。
【００２２】
シアン（Ｃ）着色剤は、顔料としては、フタロシアンブルー、へリオゲンブルーＧ、ファーストスカイブルー、Ｃ．Ｉ．ピグメントブルー１５、Ｃ．Ｉ．ピグメントブルー１６、Ｃ．Ｉ．ピグメントブルー１７、Ｃ．Ｉ．ピグメントグリーン７、Ｃ．Ｉ．ピグメントグリーン１２、Ｃ．Ｉ．ピグメントグリーン３６、Ｃ．Ｉ．ピグメントグリーン３７、Ｃ．Ｉ．ピグメントグリーン３８などのフタロシアン系顔料等があり、Ｃ．Ｉ．ソルベントブルー２５、Ｃ．Ｉ．ソルベントブルー５５、Ｃ．Ｉ．ソルベントブルー７０、Ｃ．Ｉ．ソルベントブルー４０、Ｃ．Ｉ．ダイレクトブルー２５、Ｃ．Ｉ．ダイレクトブルー８６などの油溶性染料がある。
【００２３】
黒色（ＢＫ）着色剤としては、サーマルブラック法、アセチレンブラック法、チャンネルブラック法、ファーネスブラック法、ランプブラック法等により製造される各種のカーボンブラックがある。着色剤としては上記以外に顔料あるいは染料を変性したものや、２種以上をブレンドする等して使用することも可能である。
【００２４】
トナー母粒子６０に含有されるワックスも、低分子量ポリプロピレン、低分子量ポリエチレン、流動パラフィン、酸アミド、ステアリン酸ワックス、モンタン系ワックス、サゾールワックス、カスターワックス、塩素化パラフィン、カルナバワックス等のワックスを色再現性に影響を与えない範囲で０．５〜５重量部用いても良い。
【００２５】
外部添加剤７０としては、シリカ微粒子、金属酸化物微粒子、クリーニング助剤等が用いられる。シリカ微粒子としては、二酸化ケイ素、ケイ酸アルミニウム、ケイ酸ナトリウム、ケイ酸亜鉛、ケイ酸マグネシウム等があげられる。金属酸化物微粒子としては、酸化亜鉛、酸化チタン、酸化アルミニウム、酸化ジルコニウム、チタン酸ストロンチウム、チタン酸バリウム、ステアリン酸亜鉛等があげられる。又外部添加剤７０としてクリーニング助剤を用いても良く、クリーニング助剤としてポリメチルメタクリレート、ポリフッ化ビニリデン、ポリテトラフルオロエチレン等の樹脂微粉末等があげられ必要に応じ０．２〜２重量部用いても良い。尚外部添加剤７０は、疎水化などの表面処理を施す等してもよい。
【００２６】
そしてトナー５０における上記種々材料からなるトナー母粒子６０及び外部添加剤７０の、トナー母粒子６０に対する外部添加剤７０の添加の割合は、トナー母粒子６０の表面積を（Ａ）とし、外部添加剤７０の総投影面積を（Ｂ）とすると、
７５％≦Ｂ／Ａ≦１５０％
となるよう添加し、トナー母粒子６０の表面全面をほぼ被覆するように成っている。
【００２７】
これは、Ｂ／Ａが７５％より低い場合、低軟化点樹脂からなる柔らかいトナー母粒子６０の表面が外部添加剤７０の間から露出され、流動性や帯電性が損なわれ、定着時にあってはヒートローラ３０ａ側にオフセットを起こす問題があり、他方、Ｂ／Ａが１５０％を越えると、シャープメルトが損なわれ定着しにくくなるという問題がある。
【００２８】
更にシリカ（ＳｉＯ２）を含む無機酸化物からなる外部添加剤７０の、シリカ（ＳｉＯ２）と、シリカ（ＳｉＯ２）以外の無機酸化物の割合は、外部添加剤７０の総投影面積（Ｂ）の内、シリカの総投影面積を（Ｃ）とし、他の無機酸化物の総投影面積を（Ｄ）とし、トナー母粒子の表面積を（Ａ）とした場合、
７０％≦Ｃ／Ａ≦１００％
５％≦Ｄ／Ａ≦５０％
であることが望ましい。これはシリカ以外の無機酸化物が多くなるとトナーの流動性に問題を生じ、画像劣化を引き起こす問題を避けるためである。
【００２９】
トナー母粒子６０の表面積（Ａ）は、平均粒径（Ｒｔ）を真球と仮定し、（数１）から求めた。
【数１】
（Ａ）＝４πＲｔ２            …（数１）
超微粒子の外部添加剤７０の総投影面積（Ｂ）は、トナー母粒子１個の表面に付着している外部添加剤の個数をｎとして、外部添加剤１個のトナー母粒子への投影面積（Ｓ）を求めて、その積である（数２）から求めた。
【数２】
（Ｂ）＝ｎＳ                  …（数２）
外部添加剤の個数ｎは、（数３）から求めた。
【数３】
ｎ＝（Ｄｔ／Ｄｆ）（Ｒｔ／Ｒｆ）３｛ｃ／（１００−ｃ））  …（数３）
但しｃ：外部添加剤の濃度（％）、Ｄｔ：トナー母粒子の密度（ｇ／ｃｍ２）、Ｄｆ：外部添加剤の密度（ｇ／ｃｍ２）、Ｒｔ：トナー母粒子の平均粒径（ｃｍ）、Ｒｆ：外部添加剤の平均粒径（ｃｍ）とする。尚、本実施の形態にあっては、シリカの密度を２．２（ｇ／ｃｍ２）とし、酸化チタンの密度を４．０（ｇ／ｃｍ２）とする。
【００３０】
外部添加剤の投影面積（Ｓ）は（数４）から求めた。尚、シリカ（ＳｉＯ２）あるいはシリカ（ＳｉＯ２）以外の無機酸化物の１個の投影面積も（数４）から求めた。
【数４】
0004132444.tif 000008
そしてトナー５０は、トナー母粒子６０及び外部添加剤７０のそれぞれの材料を、高速ディゾルパ、ロールミル、ボールミル等の湿式分散法等により分散後、ロール、加圧ニーダ、インターナルミキサ、スクリュー型押出機等による溶融混練り法等により夫々混練りし、ハンマーミル、カッターミル、ローラーミル、ボールミル等により粗粉砕後、ジェットミル、高速回転式粉砕機等により微粉砕し、更に気流式分級機を用いる等して分級し、トナー母粒子６０及び外部添加剤７０を夫々製造する。その後、ヘンシェルミキサーに代表される高速回転混合機にてトナー母粒子６０及び外部添加剤７０を混合し、トナー５０を製造する。尚、外部添加剤７０の混合は、シリカ（ＳｉＯ２）及びシリカ（ＳｉＯ２）以外の無機酸化物を一緒に投入したり、あるいは、種類別に別々に投入する等、外部添加剤７０をより効果的とする条件にて混合可能である。
【００３１】
次に、線状ポリエステルを含有する各種トナー母粒子６０を製造し、このトナー母粒子６０に実際に外部添加剤７０を所定量添加してなるトナー５０をキャリアと攪拌してなる二成分現像剤を用いてカラー画像形成装置にてフルカラー画像を形成した具体例について表１を参照して詳述する。尚、各具体例にて使用するカラー画像形成装置の、感光体ドラム１２ａ〜１２ｄは矢印ｒ方向に１３０ｍｍ／秒の周速度で回転する。感光体ドラム１２ａ〜１２ｄ表面には、静電潜像として暗部−６００Ｖ、明部−５０Ｖの静電潜像を形成し、現像ローラ４７ａ〜４７ｄの外周面を形成する非磁性のスリーブとの距離を０．４５ｍｍに設定した。上記非磁性スリーブには、−４５０Ｖの直流電圧に周波数４ｋＨｚ，波形のピーク電圧１．２ｋＶの交番電界を重畳したバイアス電圧を印加して現像を行った。又、転写ベルト１１は、厚さ１２５μｍ、体積抵抗が１０１０Ω／ｃｍである変成ポリアミドを用い、給電ローラ１８ａ〜１８ｄにより背面から、転写バイアスとして１０００Ｖを印加して多重転写を行った。本実施の形態では同じ転写バイアスを印加したが、矢印ｓ方向の搬送方向下流に行くに従い、８００〜１２００Ｖの間で、５０〜２００Ｖの電位差を設けて順次転写バイアスを印加して多重転写を行っても良好な画像を得られた。
（具体例１）
具体例１は、酸価１０ＫＯＨｍｇ／ｇ、ガラス転移点６０℃の線状ポリエステルを９５部、帯電制御剤として（式２）に示すホウ素（Ｂ）系化合物（１）を２部、ピグメントイエロー１８０を３部からなる平均粒径８μｍの黄（Ｙ）色微粉体をトナー母粒子６０とし、これに３０ｎｍのシリカ（ＳｉＯ２）を２．５部、２０ｎｍの酸化チタンを０．５部、外部添加剤７０として添加し、ヘンシェルミキサーで混合し、黄色トナー５０とした。このときトナー母粒子６０の表面積Ａは２．０１×１０６ｃｍ２、外部添加剤７０の総投影面積Ｂは２．２×１０６ｃｍ２、シリカ（ＳｉＯ２）の総投影面積Ｃは１．８９×１０６ｃｍ２、酸価チタンの総投影面積Ｄは０．３０６×１０６ｃｍ２であった。従って、トナー母粒子６０の表面積（Ａ）に対する外部添加剤７０の総投影面積（Ｂ）の割合（Ｂ／Ａ）は１０９％となった。尚、シリカ（ＳｉＯ２）の総投影面積（Ｃ）あるいは酸価チタンの総投影面積（Ｄ）とトナー母粒子６０の表面積（Ａ）の割合（Ｃ／Ａ）は９４％、（Ｄ／Ａ）は１５％となった。そしてシリコーン樹脂を主成分とした樹脂で被覆されたフェライト粒子９５部に上記黄色トナー５部を混合機で混合し、黄色の二成分現像剤を形成する。
【００３２】
同様にして、酸価１０ＫＯＨｍｇ／ｇ、ガラス転移点６０℃の線状ポリエステルを９３部、（式２）に示すホウ素（Ｂ）系化合物（１）を２部、ピグメントレッド１８４を５部からなる平均粒径８．１μｍ、表面積Ａが２．０６×１０６ｃｍ２、のマゼンタ（Ｍ）色微粉体をトナー母粒子とし、更に黄色トナーと同じ外部添加剤を同量添加し、混合しマゼンタ（Ｍ）トナーを製造した。この結果、（Ｂ／Ａ）は１０７％、（Ｃ／Ａ）は９２％、（Ｄ／Ａ）は１５％であった。
【００３３】
酸価１０ＫＯＨｍｇ／ｇ、ガラス転移点６０℃の線状ポリエステルを９４部、（式２）に示すホウ素（Ｂ）系化合物（１）を２部、フタロシアニンブルーを４部からなる平均粒径７．９μｍ、表面積Ａが１．９６×１０６ｃｍ２、のシアン（Ｃ）色微粉体をトナー母粒子とし、黄色トナーと同じ外部添加剤を同量添加し、混合しシアン（Ｃ）トナーを製造した。この結果、（Ｂ／Ａ）は１１２％、（Ｃ／Ａ）は９６％、（Ｄ／Ａ）は１６％であった。
【００３４】
酸価１０ＫＯＨｍｇ／ｇ、ガラス転移点６０℃の線状ポリエステルを９３部、（式２）に示すホウ素（Ｂ）系化合物（１）を２部、カーボンブラックを５部からなる平均粒径８．２μｍ、表面積Ａが２．１１×１０６ｃｍ２、の黒（ＢＫ）色微粉体をトナー母粒子とし、黄色トナーと同じ外部添加剤を同量添加し、混合し黒（ＢＫ）トナーを製造した。この結果、（Ｂ／Ａ）は１０４％、（Ｃ／Ａ）は９０％、（Ｄ／Ａ）は１５％であった。
【００３５】
そしてマゼンタ（Ｍ）、シアン（Ｃ）、黒（ＢＫ）の各色のトナー５部をフェライト粒子９５部と混合し、マゼンタ（Ｍ）、シアン（Ｃ）、黒（ＢＫ）の各色の二成分現像剤を形成し、黄色の二成分現像剤と共に各々の現像装置１７ａ〜１７ｄに投入して画像形成部１０にて、シート紙にフルカラー画像を形成したところ色再現性が良く、かぶりの無い、階調性が良好で鮮明なフルカラー画像を得られた。又２万枚の繰り返し画像形成後でも初期とほぼ同じ安定した画像を得られ、二成分現像剤がケーキングを生じる事も無かった。又、ＯＨＰシート状にフルカラー画像を形成したときの透明性も良好であった。更に、高温多湿（３０℃、８５％ＲＨ）、低温低湿（１０℃、２０％ＲＨ）のいずれにおいても安定したフルカラー画像が得られた。又定着特性は、６４〜１０４ｇの普通紙では、１４０〜１６０℃で良好な定着性を得られ、オフセットも生じなかった。１２７〜２１０ｇの厚紙も１７０〜１８０℃で良好な定着性を得られ、オフセットも生じなかった。
【表１】
0004132444.tif 000009
（具体例２）
具体例２は、具体例１にて酸価及びガラス転移点の異なる線状ポリエステルを用いるものであり、他は具体例１と同様であることから、具体例１を参照して代表として黄色トナーについて詳述する。酸価５ＫＯＨｍｇ／ｇ、ガラス転移点６５℃の線状ポリエステルを９５部、（式２）に示すホウ素（Ｂ）系化合物（１）を２部、ピグメントイエロー１８０を３部からなる平均粒径８．２μｍの黄（Ｙ）色微粉体をトナー母粒子とし、これに３０ｎｍのシリカ（ＳｉＯ２）を２．５部、２０ｎｍの酸化チタンを０．５部外部添加剤として添加し、ヘンシェルミキサーで混合し、黄色トナーとした。
【００３６】
このときトナー母粒子の表面積Ａは２．１１×１０６ｃｍ２、外部添加剤の総投影面積Ｂは２．２×１０６ｃｍ２、シリカ（ＳｉＯ２）の総投影面積Ｃは１．８９×１０６ｃｍ２、酸価チタンの総投影面積Ｄは０．３０６×１０６ｃｍ２であった。従って、トナー母粒子の表面積（Ａ）に対する外部添加剤の総投影面積（Ｂ）の割合（Ｂ／Ａ）は１０４％となった。尚、シリカ（ＳｉＯ２）の総投影面積（Ｃ）あるいは酸価チタンの総投影面積（Ｄ）とトナー母粒子の表面積（Ａ）の割合（Ｃ／Ａ）は９０％、（Ｄ／Ａ）は１５％となった。そしてシリコーン樹脂を主成分とした樹脂で被覆されたフェライト粒子９５部に上記黄色トナー５部を混合機で混合し、黄色の二成分現像剤を形成する。
【００３７】
同様にマゼンタ（Ｍ）、シアン（Ｃ）、黒（ＢＫ）の各色の二成分現像剤を形成し、これらを各々の現像装置１７ａ〜１７ｄに投入して画像形成部１０にて、シート紙にフルカラー画像を形成した。但し、本具体例においては、現像ローラ４７ａ〜４７ｄの外周面を形成する非磁性のスリーブと感光体ドラム１２ａ〜１２ｄの距離を０．３ｍｍに設定し、非磁性スリーブには、−４００Ｖの直流電圧に周波数３ｋＨｚ，波形のピーク電圧０．７ｋＶの交番電界を重畳したバイアス電圧を印加して現像を行った。
【００３８】
この結果、具体例１と同様色再現性、透明性が良く、かぶりの無い、階調性が良好で鮮明なフルカラー画像を得られた。又２万枚の繰り返し画像形成後でも初期とほぼ同じ安定した画像を得られた。更に、高温多湿（３０℃、８５％ＲＨ）、低温低湿（１０℃、２０％ＲＨ）のいずれにおいても安定したフルカラー画像を得られた。
（具体例３）
具体例３は、具体例１にて酸価及びガラス転移点の異なる線状ポリエステルを用い更に、異なるホウ素（Ｂ）系化合物を用いる他は具体例１と同様であることから、具体例１を参照して代表として黄色トナーについて詳述する。酸価３０ＫＯＨｍｇ／ｇ、ガラス転移点４５℃の線状ポリエステルを９５部、（式５）に示すホウ素（Ｂ）系化合物（４）を２部、ピグメントイエロー１８０を３部からなる平均粒径８．５μｍの黄（Ｙ）色微粉体をトナー母粒子とし、これに３０ｎｍのシリカ（ＳｉＯ２）を２．５部、２０ｎｍの酸化チタンを０．５部外部添加剤として添加し、ヘンシェルミキサーで混合し、黄色トナーとした。
【００３９】
このときトナー母粒子の表面積Ａは２．２７×１０６ｃｍ２、外部添加剤の総投影面積Ｂは２．２×１０６ｃｍ２、シリカ（ＳｉＯ２）の総投影面積Ｃは１．８９×１０６ｃｍ２、酸価チタンの総投影面積Ｄは０．３０６×１０６ｃｍ２であった。従って、トナー母粒子の表面積（Ａ）に対する外部添加剤の総投影面積（Ｂ）の割合（Ｂ／Ａ）は９７％となった。尚、シリカ（ＳｉＯ２）の総投影面積（Ｃ）あるいは酸価チタンの総投影面積（Ｄ）とトナー母粒子の表面積（Ａ）の割合（Ｃ／Ａ）は８３％、（Ｄ／Ａ）は１３％となった。そしてシリコーン樹脂を主成分とした樹脂で被覆されたフェライト粒子９５部に上記黄色トナー５部を混合機で混合し、黄色の二成分現像剤を形成する。
【００４０】
同様にマゼンタ（Ｍ）、シアン（Ｃ）、黒（ＢＫ）の各色の二成分現像剤を形成し、これらを各々の現像装置１７ａ〜１７ｄに投入して画像形成部１０にて、シート紙にフルカラー画像を形成した。但し、本具体例においては、現像ローラ４７ａ〜４７ｄの外周面を形成する非磁性のスリーブと感光体ドラム１２ａ〜１２ｄの距離を１ｍｍに設定し、非磁性スリーブには、−５００Ｖの直流電圧に周波数６ｋＨｚ，波形のピーク電圧２ｋＶの交番電界を重畳したバイアス電圧を印加して現像を行った。
【００４１】
この結果、具体例１と同様色再現性、透明性が損なわれることなくかぶりの無い、階調性が良好で鮮明なフルカラー画像を得られた。又２万枚の繰り返し画像形成後でも初期とほぼ同じ安定した画像を得られた。更に、高温多湿（３０℃、８５％ＲＨ）、低温低湿（１０℃、２０％ＲＨ）のいずれにおいても安定したフルカラー画像を得られた。
（具体例４）
具体例４は、異なる帯電制御剤を用い、更に異なる外部添加剤を用いる他は具体例３と同様であることから、具体例３を参照して代表として黄色トナーについて詳述する。酸価３０ＫＯＨｍｇ／ｇ、ガラス転移点４５℃の線状ポリエステルを９５部、（式７）に示すサリチル酸誘導体のジルコニウム錯体を２部、ピグメントイエロー１８０を３部からなる平均粒径８μｍの黄（Ｙ）色微粉体をトナー母粒子とし、これに３０ｎｍのシリカ（ＳｉＯ２）を２．５部、２０ｎｍの酸化チタンを０．５部、ステアリン酸亜鉛を１部外部添加剤として添加し、ヘンシェルミキサーで混合し、黄色トナーとした。
【００４２】
このときトナー母粒子の表面積Ａは２．０１×１０６ｃｍ２、外部添加剤の総投影面積Ｂは２．２×１０６ｃｍ２、シリカ（ＳｉＯ２）の総投影面積Ｃは１．８９×１０６ｃｍ２、酸価チタンの総投影面積Ｄは０．３０６×１０６ｃｍ２であった。従って、トナー母粒子の表面積（Ａ）に対する外部添加剤の総投影面積（Ｂ）の割合（Ｂ／Ａ）は１０９％となった。尚、シリカ（ＳｉＯ２）の総投影面積（Ｃ）あるいは酸価チタンの総投影面積（Ｄ）とトナー母粒子の表面積（Ａ）の割合（Ｃ／Ａ）は９４％、（Ｄ／Ａ）は１５％となった。そしてシリコーン樹脂を主成分とした樹脂で被覆されたフェライト粒子９５部に上記黄色トナー５部を混合機で混合し、黄色の二成分現像剤を形成する。
【００４３】
同様にマゼンタ（Ｍ）、シアン（Ｃ）、黒（ＢＫ）の各色の二成分現像剤を形成し、これらを各々の現像装置１７ａ〜１７ｄに投入して画像形成部１０にて、シート紙にフルカラー画像を形成した。但し、本具体例における現像装置１７ａ〜１７ｄの感光体ドラム１２ａ〜１２ｄとの距離及び現像バイアス電圧は、具体例３と同様に設定した。
【００４４】
この結果、具体例１と同様色再現性、透明性を損なわれることなく、かぶりの無い、階調性が良好で鮮明なフルカラー画像を得られた。又２万枚の繰り返し画像形成後でも初期とほぼ同じ安定した画像を得られた。更に、高温多湿（３０℃、８５％ＲＨ）、低温低湿（１０℃、２０％ＲＨ）のいずれにおいても安定したフルカラー画像が得られた。
【００４５】
これに対し以下に比較例について述べる。各比較例についても代表トナーとして黄色トナーについて述べる。
（比較例１）
比較例１は、酸価３ＫＯＨｍｇ／ｇ、ガラス転移点６０℃の線状ポリエステルを９５部、帯電制御剤として（式５）に示すホウ素（Ｂ）系化合物（４）を２部、ピグメントイエロー１８０を３部からなる平均粒径８．２μｍの黄（Ｙ）色微粉体をトナー母粒子とし、これに３０ｎｍのシリカ（ＳｉＯ２）を２．５部、２０ｎｍの酸化チタンを０．５部外部添加剤として添加し、ヘンシェルミキサーで混合し、黄色トナーとした。
【００４６】
このときトナー母粒子の表面積Ａは２．１１×１０６ｃｍ２、外部添加剤の総投影面積Ｂは２．２×１０６ｃｍ２、シリカ（ＳｉＯ２）の総投影面積Ｃは１．８９×１０６ｃｍ２、酸価チタンの総投影面積Ｄは０．３０６×１０６ｃｍ２であった。従って、トナー母粒子の表面積（Ａ）に対する外部添加剤の総投影面積（Ｂ）の割合（Ｂ／Ａ）は１０４％となった。尚、シリカ（ＳｉＯ２）の総投影面積（Ｃ）あるいは酸価チタンの総投影面積（Ｄ）とトナー母粒子の表面積（Ａ）の割合（Ｃ／Ａ）は９０％、（Ｄ／Ａ）は１５％となった。そしてシリコーン樹脂を主成分とした樹脂で被覆されたフェライト粒子９５部に上記黄色トナー５部を混合機で混合し、黄色の二成分現像剤を形成する。
【００４７】
同様にマゼンタ（Ｍ）、シアン（Ｃ）、黒（ＢＫ）の各色の二成分現像剤を形成し、これらを各々の現像装置１７ａ〜１７ｄに投入して画像形成部１０にて、シート紙にフルカラー画像を形成した。但し、本比較例においては、現像ローラ４７ａ〜４７ｄの外周面を形成する非磁性のスリーブと感光体ドラム１２ａ〜１２ｄの距離を０．５ｍｍに設定し、非磁性スリーブには、−４５０Ｖの直流電圧に周波数４ｋＨｚ，波形のピーク電圧１．２ｋＶの交番電界を重畳したバイアス電圧を印加して現像を行った。
【００４８】
この結果初期においては、かぶりが無く階調性も良好でいろ鮮明なフルカラー画像を得られものの、線状ポリエステルの酸価が低いため着色剤や外部添加剤との相溶性が悪く、色再現性の範囲が狭くなりＯＨＰシートにおける透明性に劣っていた。更に線状ポリエステルの酸価が低いため、トナーの帯電性が弱く、又着色剤や外部添加剤との相溶性が悪く、更に分散性が悪化することから、繰り返し画像を形成させたところ１万枚にて、画像が劣化され、トナー飛散を生じてしまった。
（比較例２）
比較例２は、具体例１と帯電制御剤が異なるものである。即ち酸価１０ＫＯＨｍｇ／ｇ、ガラス転移点６０℃の線状ポリエステルを９５部、帯電制御剤としてクロム化合物を２部、ピグメントイエロー１８０を３部からなる平均粒径８．２μｍの黄（Ｙ）色微粉体をトナー母粒子とし、これに３０ｎｍのシリカ（ＳｉＯ２）を２．５部、２０ｎｍの酸化チタンを０．５部外部添加剤として添加し、ヘンシェルミキサーで混合し、黄色トナーとした。
【００４９】
このときトナー母粒子の表面積Ａは２．２７×１０６ｃｍ２、外部添加剤の総投影面積Ｂは２．２×１０６ｃｍ２、シリカ（ＳｉＯ２）の総投影面積Ｃは１．８９×１０６ｃｍ２、酸価チタンの総投影面積Ｄは０．３０６×１０６ｃｍ２であった。従って、トナー母粒子の表面積（Ａ）に対する外部添加剤の総投影面積（Ｂ）の割合（Ｂ／Ａ）は９７％となった。尚、シリカ（ＳｉＯ２）の総投影面積（Ｃ）あるいは酸価チタンの総投影面積（Ｄ）とトナー母粒子の表面積（Ａ）の割合（Ｃ／Ａ）は８３％、（Ｄ／Ａ）は１３％となった。そしてシリコーン樹脂を主成分とした樹脂で被覆されたフェライト粒子９５部に上記黄色トナー５部を混合機で混合し、黄色の二成分現像剤を形成する。
【００５０】
同様にマゼンタ（Ｍ）、シアン（Ｃ）、黒（ＢＫ）の各色の二成分現像剤を形成し、これらを各々の現像装置１７ａ〜１７ｄに投入して画像形成部１０にて、シート紙にフルカラー画像を形成した。但し、本比較例においては、現像ローラ４７ａ〜４７ｄと感光体ドラム１２ａ〜１２ｄの距離及び現像バイアス値は、比較例１と同様に設定した。
【００５１】
この結果、着色しているクロム含有帯電制御剤を用いるため、トナーの色に影響を及ぼし、初期においても色再現性が悪く、又ＯＨＰシート紙に転写した際、クロムの色により濁った状態になり、透明性に欠けた。
（比較例３）
比較例３は、具体例１と外部添加剤の添加量が異なるものである。即ち酸価１０ＫＯＨｍｇ／ｇ、ガラス転移点６０℃の線状ポリエステルを９５部、帯電制御剤として（式２）に示すホウ素（Ｂ）系化合物（１）を２部、ピグメントイエロー１８０を３部からなる平均粒径８μｍの黄（Ｙ）色微粉体をトナー母粒子とし、これに３０ｎｍのシリカ（ＳｉＯ２）を３部、２０ｎｍの酸化チタンを１．５部外部添加剤として添加し、ヘンシェルミキサーで混合し、黄色トナーとした。
【００５２】
このときトナー母粒子の表面積Ａは２．０６×１０６ｃｍ２、外部添加剤の総投影面積Ｂは３．２１×１０６ｃｍ２、シリカ（ＳｉＯ２）の総投影面積Ｃは２．２８×１０６ｃｍ２、酸価チタンの総投影面積Ｄは０．９３×１０６ｃｍ２であった。従って、トナー母粒子の表面積（Ａ）に対する外部添加剤の総投影面積（Ｂ）の割合（Ｂ／Ａ）は１５６％となった。尚、シリカ（ＳｉＯ２）の総投影面積（Ｃ）あるいは酸価チタンの総投影面積（Ｄ）とトナー母粒子の表面積（Ａ）の割合（Ｃ／Ａ）は１１１％、（Ｄ／Ａ）は４５％となった。そしてシリコーン樹脂を主成分とした樹脂で被覆されたフェライト粒子９５部に上記黄色トナー５部を混合機で混合し、黄色の二成分現像剤を形成する。
【００５３】
同様にマゼンタ（Ｍ）、シアン（Ｃ）、黒（ＢＫ）の各色の二成分現像剤を形成し、これらを各々の現像装置１７ａ〜１７ｄに投入して画像形成部１０にて、シート紙にフルカラー画像を形成した。但し、本比較例においては、現像ローラ４７ａ〜４７ｄと感光体ドラム１２ａ〜１２ｄの距離及び現像バイアス値は、具体例１と同様に設定した。
【００５４】
この結果色再現性が良く、ＯＨＰシートにおいても優れた透明性を得られたものの、外部添加剤の無機酸化物である酸価チタンの添加量が多いためトナーの流動性が悪化し、トナー濃度の低下による画像の劣化を生じてしまった。これは外部添加剤の無機酸化物である酸価チタンの流動性がシリカ（ＳｉＯ２）に比して悪いため、添加量を多くするとトナーの流動性が悪化すると共に、現像剤の流動性にも影響し、トナーの補給が十分でないことによる。
（比較例４）  比較例４は、具体例１と外部添加剤の添加量が異なるものである。即ち酸価１０ＫＯＨｍｇ／ｇ、ガラス転移点６０℃の線状ポリエステルを９５部、帯電制御剤として（式２）に示すホウ素（Ｂ）系化合物（１）を２部、ピグメントイエロー１８０を３部からなる平均粒径８μｍの黄（Ｙ）色微粉体をトナー母粒子とし、これに３０ｎｍのシリカ（ＳｉＯ２）を１．５部、２０ｎｍの酸化チタンを０．５部外部添加剤として添加し、ヘンシェルミキサーで混合し、黄色トナーとした。
【００５５】
このときトナー母粒子の表面積Ａは２．０６×１０６ｃｍ２、外部添加剤の総投影面積Ｂは１．４３×１０６ｃｍ２、シリカ（ＳｉＯ２）の総投影面積Ｃは１．１２×１０６ｃｍ２、酸価チタンの総投影面積Ｄは０．３１×１０６ｃｍ２であった。従って、トナー母粒子の表面積（Ａ）に対する外部添加剤の総投影面積（Ｂ）の割合（Ｂ／Ａ）は６９％となった。尚、シリカ（ＳｉＯ２）の総投影面積（Ｃ）あるいは酸価チタンの総投影面積（Ｄ）とトナー母粒子の表面積（Ａ）の割合（Ｃ／Ａ）は５４％、（Ｄ／Ａ）は１５％となった。そしてシリコーン樹脂を主成分とした樹脂で被覆されたフェライト粒子９５部に上記黄色トナー５部を混合機で混合し、黄色の二成分現像剤を形成する。
【００５６】
同様にマゼンタ（Ｍ）、シアン（Ｃ）、黒（ＢＫ）の各色の二成分現像剤を形成し、これらを各々の現像装置１７ａ〜１７ｄに投入して画像形成部１０にて、シート紙にフルカラー画像を形成した。但し、本比較例においては、現像ローラ４７ａ〜４７ｄと感光体ドラム１２ａ〜１２ｄの距離及び現像バイアス値は、具体例１と同様に設定した。
【００５７】
この結果色再現性が良く、ＯＨＰシートにおいても優れた透明性を得られたものの、流動性を改善する外部添加剤であるシリカ（ＳｉＯ２）の添加量が少ないためトナーの流動性が劣り、又良好な帯電性を得られず、トナー濃度の低下及びコントラストの低下による画像の劣化を生じてしまった。更に定着性も劣化し、オフセットを生じた。
（比較例５）
比較例５は、具体例１にて線状ポリエステル樹脂に代わりスチレン−アクリル樹脂を用いるものである。即ち酸価１０ＫＯＨｍｇ／ｇ、ガラス転移点６０℃のスチレン−アクリル樹脂を９５部、帯電制御剤として（式２）に示すホウ素（Ｂ）系化合物（１）を２部、ピグメントイエロー１８０を３部からなる平均粒径８μｍの黄（Ｙ）色微粉体をトナー母粒子とし、これに３０ｎｍのシリカ（ＳｉＯ２）を２．５部、２０ｎｍの酸化チタンを０．５部外部添加剤として添加し、ヘンシェルミキサーで混合し、黄色トナーとした。
【００５８】
このときトナー母粒子の表面積Ａは２．０１×１０６ｃｍ２、外部添加剤の総投影面積Ｂは２．２×１０６ｃｍ２、シリカ（ＳｉＯ２）の総投影面積Ｃは１．８９×１０６ｃｍ２、酸価チタンの総投影面積Ｄは０．３０６×１０６ｃｍ２であった。従って、トナー母粒子の表面積（Ａ）に対する外部添加剤の総投影面積（Ｂ）の割合（Ｂ／Ａ）は１０９％となった。尚、シリカ（ＳｉＯ２）の総投影面積（Ｃ）あるいは酸価チタンの総投影面積（Ｄ）とトナー母粒子の表面積（Ａ）の割合（Ｃ／Ａ）は９４％、（Ｄ／Ａ）は１５％となった。そしてシリコーン樹脂を主成分とした樹脂で被覆されたフェライト粒子９５部に上記黄色トナー５部を混合機で混合し、黄色の二成分現像剤を形成する。
【００５９】
同様にスチレン−アクリル樹脂を用いてマゼンタ（Ｍ）、シアン（Ｃ）、黒（ＢＫ）の各色の二成分現像剤を形成し、これらを各々の現像装置１７ａ〜１７ｄに投入して画像形成部１０にて、シート紙にフルカラー画像を形成した。但し、本比較例においては、現像ローラ４７ａ〜４７ｄと感光体ドラム１２ａ〜１２ｄの距離及び現像バイアス値は、具体例１と同様に設定した。
【００６０】
この結果スチレン−アクリル樹脂がシャープメルトで無いため、定着した際粒子の影が発生し、色再現性が悪く、ＯＨＰシート紙における透明性に劣った。
【００６１】
以上の結果から、トナー母粒子の表面積を（Ａ）、外部添加剤の総投影面積を（Ｂ）とすると、７５％≦Ｂ／Ａ≦１５０％の範囲であれば、シャープメルトで良好な色再現性及び透明性を実現出来る線状ポリエステルの流動性及び帯電性が向上され、繰り返しの画像形成でも画像濃度の低下やかぶりを生じることなく安定した画像を得られ又、トナー飛散を生じる事も無く周囲の汚損防止を図れる事が判明した。更に、定着性にも優れヒートローラ３０ａへのオフセットも防止される事が判明した。
【００６２】
このように構成すれば、フルカラー画像において、多重転写されたトナーをシャープメルトし色再現性、透明性を実現出来る線状ポリエステルを主成分とするトナー母粒子６０の表面に、トナー母粒子の表面積を（Ａ）、外部添加剤の総投影面積を（Ｂ）とすると、７５％≦Ｂ／Ａ≦１５０％の範囲で外部添加剤７０を添加する事によりトナーの流動性を高め、又安定した帯電性を得られることから、繰り返しの画像形成時にも、十分な画像濃度を有し、かぶりの無い、階調性が良好で鮮明なフルカラー画像を得られ、且つ飛散トナーによる汚損も低減され更には、ケーキングを防止出来る。しかも柔らかいトナー母粒子６０のほぼ全表面を外部添加剤７０で被覆される事から、ヒートローラ３０ａへのオフセットも低減され、オフセット防止のために塗布されるオイルも低減出来、オイルによる画質の汚損のおそれも解消される。更に感光体ドラムのクリーニング性も向上出来、メンテナンスの軽減、感光体ドラムの長寿命化を図れる。
【００６３】
尚、本発明は上記実施の形態に限定されず種々設計変更可能であり、例えば、シャープメルトを損なわない範囲であれば線状ポリエステルの特性は限定されないが、より良好な帯電性を得るためには酸価５〜３０ＫＯＨｍｇ／ｇが好ましく、より良好な色再現性及び耐ケーキング性を得るためにはガラス転移点４５から６０℃が好ましい。又着色剤や帯電制御剤等もより良好な画質を実現出来る物であれば任意である。又外部添加剤の無機酸化物も限定されない。
【００６４】
更にカラー画像形成装置の構造や操作等限定されず、現像装置位置にて像担持体を往復移動させてベタ画像の画質向上を図る等しても良いし、転写ベルトや定着ローラの材質等も任意である。
【００６５】
【発明の効果】
以上説明したように本発明によれば、多重転写されたトナーのシャープメルトを実現する線状ポリエステルを主成分とするトナー母粒子表面のほぼ全面を、シリカを含有する無機酸価物からなる超微粒子状の外部添加剤で被覆する事により、フルカラー画像において、色再現性、透明性を損なうことなく、トナーの流動性を高め、安定した帯電性を得られる。従って繰り返しの画像形成時にも、十分な画像濃度且つかぶりが無く、階調性が良好で鮮明なフルカラー画像を得られ画質向上を図れる。又、トナー飛散による画像や周囲の汚損も防止され更には、経時変化による二成分現像剤のケーキング防止も図れる。更に定着ローラへのオフセットを防止出来、定着ローラへのオイルの塗布量を低減出来、オイルによる画像の汚損のおそれも解消出来良好な画像を得られる。更にクリーニング性も向上出来、メンテナンスの軽減、感光体ドラムの長寿命化を図れる。
【図面の簡単な説明】
【図１】本発明の実施の形態のカラー画像形成装置の画像形成部を示す概略構成図である。
【図２】本発明の実施の形態のトナーを示す概略説明図である。
【符号の説明】
１０…画像形成部
１１…転写ベルト
１２ａ〜１２ｄ…感光体ドラム
１３ａ〜１３ｄ…画像形成手段
１７ａ〜１７ｄ…現像装置
１８ａ〜１８ｄ…給電ローラ
３０…定着ローラ
３０ａ…ヒートローラ
４７ａ〜４７ｄ…現像ローラ
５０…トナー
６０…トナー母粒子
７０…外部添加剤
【図１】
0004132444.tif 000013
【図２】
0004132444.tif 000014